(57)【要約】【課題】焼結原料の一部として高結晶水鉱石を使用して焼結鉱を製造するに際し、従来よりさらに造粒性を改善することによって生産性や製品歩留をより向上させうる焼結鉱の製造方法を提供する。【解決手段】下記（１）〜（５）の工程を備えた焼結鉱製造方法。（１）マラマンバ鉱石Ａを篩上ａと篩下ａ’とに分級する工程、（２）ピソライト鉱石Ｂを篩上ｂと篩下ｂ’とに分級する工程、（３）マラマンバ鉱石Ａの篩下ａ’とピソライト鉱石Ｂの篩上ｂとを高速攪拌混合機３にて混合した後、ディスクペレタイザ４で造粒して予備造粒物Ｄとなす工程、（４）さらに、予備造粒物Ｄとマラマンバ鉱石Ａの篩上ａとピソライト鉱石Ｂの篩下ｂ’とを焼結原料の残部Ｃとともにドラムミキサ５で造粒して最終造粒物Ｅとなす工程、（５）その後、最終造粒物Ｅを焼結機６で焼結して焼結鉱を製造する工程。【選択図】図１
2007191770.tif 000002
【特許請求の範囲】
【請求項１】
焼結原料の一部として高結晶水鉱石を配合して焼結鉱を製造する方法であって、下記（１）〜（５）の工程を備えたことを特徴とする焼結鉱製造方法。
（１）結晶水を４質量％（乾量基準、以下同じ。）以上含有し、０．２５ｍｍ以下の微粉の割合が２０質量％以上である第１高結晶水鉱石を篩上と篩下とに分級する第１分級工程
（２）結晶水を４質量％以上含有し、０．７ｍｍ以上の粗粒の割合が５０質量％以上である第２高結晶水鉱石を篩上と篩下とに分級する第２分級工程
（３）前記第１高結晶水鉱石の篩下と前記第２高結晶水鉱石Ｂの篩上とを高速攪拌混合機にて混合した後、予備造粒機で造粒して予備造粒物となす予備造粒工程
（４）さらに、前記予備造粒物と前記第１高結晶水鉱石の篩上と前記第２高結晶水鉱石の篩下とを焼結原料の残部とともに最終造粒機で造粒して最終造粒物となす最終造粒工程
（５）その後、前記最終造粒物を焼結することにより焼結鉱を製造する焼結工程
【請求項２】
前記第１高結晶水鉱石がマラマンバ鉱石であり、前記第２高結晶水鉱石がピソライト鉱石である請求項１に記載の焼結鉱製造方法。
【請求項３】
前記第１分級工程および前記第２分級工程の分級点がともに２〜５ｍｍの範囲にある請求項１または２に記載の焼結鉱製造方法。
【発明の詳細な説明】
【技術分野】
【０００１】
本発明は、結晶水の含有率が高い多孔質の劣質鉱石である高結晶水鉱石を多量に使用する焼結鉱の製造方法に関する。
【背景技術】
【０００２】
焼結鉱は、その塩基度（ＣａＯ／ＳｉＯ２）、ＳｉＯ２含有量を目標値とするように鉄鉱石に石灰石、珪石、蛇紋岩等の副原料を配合し、さらに粉コークス等の固体燃料を加えた焼結原料をドラムミキサやディスクペレタイザで混合造粒した後、ＤＬ型焼結機で焼成して得られる。
【０００３】
従来から結晶水を高濃度に含有する鉄鉱石を多量に配合したり、微粉の多い鉄鉱石を多量に配合したりして焼結した場合には、生産性や成品歩留等を悪化させることがよく知られている。しかも、原料事情により今後さらに鉄鉱石原料は劣質化する傾向にあり、結晶水含有量は高いが微粉は比較的少ないピソライト鉱石に加え、結晶水含有率が高くかつ微粉の多いマラマンバ鉱石の配合比率を増加させた焼結鉱の製造技術の開発が急務となっている。
【０００４】
焼結原料中の結晶水含有量が増加すると、その結晶水を分解し蒸発させるための熱量が余分に必要となり、固体燃料の添加量を増加させる必要がある。もし固体燃料の添加量を増加させないと、焼結ベッドが熱不足状態になり、成品焼結鉱の品質が低下したり、返鉱が増加して成品歩留が低下したりする。いっぽう、逆に固体燃料の添加量が過多になると、焼結ベッドの赤熱帯が大幅に拡がるとともに、融液が過剰に生成して、焼結ベッドの通気抵抗が増大して生産性が低下したり、焼結ベッド内に偏流が生じたりして成品歩留が低下するなどの悪影響が見られる。
【０００５】
また、微粉の多い原料を多量に使用すると、焼結原料の造粒性が悪くなり焼結ベッドの通気性が悪化して生産性が低下する。また、通気性悪化部位ならびにその下部の焼成が不十分となるために成品歩留も悪化する。
【０００６】
さらに、マラマンバ鉱石は他の原料鉱石に比してＳｉＯ２含有量が少ないため、マラマンバ鉱石を使用すると、焼結鉱の塩基度（ＣａＯ／ＳｉＯ2）一定の場合は焼結鉱中のＳｉＯ2低下に伴いＣａＯ量も低下するので、焼結鉱形成に必要な造滓量が不足して、焼結鉱の成品歩留や強度が悪化することは良く知られている。
【０００７】
またマラマンバ鉱石は、ピソライト鉱石と同様に気孔率の高い多孔質鉱石であるため、マラマンバ鉱石を使用する場合、造粒時に添加する水分の一部がその気孔中に侵入し、微粒鉱石を粗粒鉱石に付着させる水分が不足するため、焼結原料の造粒性が悪化し、生産性や成品歩留、冷間強度が低下することになる。
【０００８】
すなわち、粒径が０．２５ｍｍ以下の微粉が多い多孔質な細粒原料であるマラマンバ鉱石を粗粒原料と高水分で造粒しても、粗粒原料への付着力が弱いために焼結原料の擬似粒子強度が劣るので、焼結機への輸送中に粉化したり、焼結ベッド内での乾燥時に崩壊して焼結ベッドの通気性を悪化させ、生産性や成品歩留を低下させる問題があった。
【０００９】
そこで、本願発明者らは、上記マラマンバ鉱石多配合時の造粒性悪化および造滓量不足の問題を一挙に解決する方法として、「結晶水を３．０質量％以上、ＳｉＯ２を４．０質量％以下、０．２５ｍｍ以下の微粉を２０質量％以上含有するマラマンバ鉱石に、結晶水を２．０〜４．０質量％、ＳｉＯ２を３．０質量％以上、０．２５ｍｍ以下の微粉を２０質量％未満含有するピソライト鉱石を添加して、ＳｉＯ２が３．０〜５．０質量％、０．５ｍｍ以下の微粉が２５％以上３０質量％未満となる配合物とし、この配合物の含水率が５〜１０質量％、好ましくは７．５〜９．５質量％となるように水分を添加して高速攪拌混合機で混合造粒した後、さらに、固体燃料およびその他の鉱石を添加し、再度、混合造粒した後に焼結することを特徴とする焼結鉱の製造方法。」を提案した（特許文献１参照）。
【００１０】
いっぽう、高結晶水鉱石多配合時の造粒性悪化の問題を解決する方法として、「原料鉄鉱石の少なくとも一部として結晶水含有率が４％以上の高結晶水鉱石を用いて高炉用焼結鉱を製造する方法において、所定鉱種の高結晶水鉱石（マラマンバ系鉱石）Ａを粗粒鉱石と微粒鉱石とに分級すること又は／及び破砕処理することにより得られた前記微粒鉱石ａに対して、水分を添加した状態で撹拌・混合を行う事前処理を施しておき、他の所定鉱種の高結晶水鉱石（ピソライト系鉱石）Ｂを粗粒鉱石と微粒鉱石とに分級し、該分級により得られた粗粒鉱石ｂに対して、混合・造粒工程での水分添加段階よりも前の段階で予め水分を添加しておき、前記事前処理が施された微粒鉱石ａと前記水分添加された粗粒鉱石ｂを他の焼結原料とともに混合・造粒し、造粒された焼結原料を焼結機に装入して焼結鉱を製造することを特徴とする高炉用焼結鉱の製造方法。」が開示されている（特許文献２参照）。
【特許文献１】特開２００４−１３７５７５号公報
【特許文献２】特開２００３−２９３０４３号公報
【発明の開示】
【発明が解決しようとする課題】
【００１１】
特許文献１に記載の方法は、事前に微粉の多いマラマンバ鉱石と核粒子となる粗粒の多いピソライト鉱石とを配合し、この配合物を高速攪拌混合機で混合造粒することにより、高速攪拌混合機に備えられた高速攪拌羽根の強力な混合力によって添加水分が配合物全体に浸透し、微粉の粒子表面にも水膜が形成され、微粉粒子の可塑性が向上して、ピソライト鉱石の開気孔に付着しやすくなり、フリーな微粉が減少し、造粒性が改善されるものである。
【００１２】
しかしながら、上記特許文献１に記載の方法を採用した場合、造粒性について一定の改善効果が認められたものの、マラマンバ鉱石とピソライト鉱石とからなる配合物を高速攪拌混合機で造粒して得られた造粒物の造粒性指数ＧＩ（造粒性を定量的に表すための指標）にバラツキが生じて焼結鉱の成品歩留が変動し、所定の成品歩留が得られない場合があり、安定した成品歩留確保のためさらなる造粒性改善の余地があった。
【００１３】
いっぽう、上記特許文献２に記載の方法は、事前処理として、保水能力は大きいものの濡れ速度が遅いマラマンバ系鉱石の特に微粒部分に対して水分を添加した状態で攪拌・混合処理を、吸水性は高いものの吸水速度が遅いピソライト系鉱石の特に粗粒部分に対して水分添加処理をそれぞれ施していることから（同文献の段落[００４０]参照）、造粒性について一定の改善効果を期待しうるものである。
【００１４】
しかしながら、マラマンバ系鉱石の微粒部分のみに対して水分を添加した状態で攪拌・混合処理を行うと、微粒鉱石のみで構成された低強度造粒物が形成されてしまい、これを前記水分添加された粗粒鉱石ｂや他の焼結原料とともに混合・造粒すると、かえって粗粒鉱石ｂや他の焼結原料表面への微粒部分の付着が妨げられ、造粒物の強度を十分に高めることができないため、上記特許文献１に記載の発明と同様、さらなる造粒性改善の余地があった。
【００１５】
そこで、本発明は、焼結原料の一部として高結晶水鉱石を使用して焼結鉱を製造するに際し、従来よりさらに造粒性を改善することによって生産性や製品歩留をより向上させうる焼結鉱の製造方法を提供することを目的とする。
【課題を解決するための手段】
【００１６】
請求項１に記載の発明は、焼結原料の一部として高結晶水鉱石を配合して焼結鉱を製造する方法であって、下記（１）〜（５）の工程を備えたことを特徴とする焼結鉱製造方法である。
（１）結晶水を４質量％（乾量基準、以下同じ。）以上含有し、０．２５ｍｍ以下の微粉の割合が２０質量％以上である第１高結晶水鉱石を篩上と篩下とに分級する第１分級工程
（２）結晶水を４質量％以上含有し、０．７ｍｍ以上の粗粒の割合が５０質量％以上である第２高結晶水鉱石を篩上と篩下とに分級する第２分級工程
（３）前記第１高結晶水鉱石の篩下と前記第２高結晶水鉱石の篩上とを高速攪拌混合機にて混合した後、予備造粒機で造粒して予備造粒物となす予備造粒工程
（４）さらに、前記予備造粒物と前記第１高結晶水鉱石の篩上と前記第２高結晶水鉱石Ｂの篩下とを焼結原料の残部とともに最終造粒機で造粒して最終造粒物となす最終造粒工程
（５）その後、前記最終造粒物を焼結することにより焼結鉱を製造する焼結工程
【００１７】
請求項２に記載の発明は、前記第１高結晶水鉱石がマラマンバ鉱石であり、前記第２高結晶水鉱石がピソライト鉱石である請求項１に記載の焼結鉱製造方法である。
【００１８】
請求項３に記載の発明は、前記第１分級工程および前記第２分級工程の分級点がともに２〜５ｍｍの範囲にある請求項１または２に記載の焼結鉱製造方法である。
【発明の効果】
【００１９】
本発明によれば、マラマンバ鉱石など第１高結晶水鉱石の篩下（微粉部分）と、ピソライト鉱石など第２高結晶水鉱石の篩上（粗粒部分）だけを選択的に高速攪拌混合機にて混合することで、前記篩上（粗粒部分）を核として、その表面の開気孔内に前記篩下（微粉部分）が効率的に付着するので、従来より高強度の造粒物が得られ、焼結時の通気性がさらに改善されて、焼結鉱の生産性や製品歩留がより向上する。
【発明を実施するための最良の形態】
【００２０】
以下、図面を参照しつつ、本発明をさらに詳細に説明する。
【００２１】
〔実施形態〕
図１は、本発明の一実施形態に係る焼結鉱製造工程全体の概略を示すフロー図である。同図において、符号１は第１高結晶水鉱石Ａを分級する第１篩、符号２は第２高結晶水鉱石Ｂを分級する第２篩、符号３は第１高結晶水鉱石Ａの篩下と第２高結晶水鉱石Ａの篩上とを混合する高速攪拌混合機、符号４は高速攪拌混合機３で混合されて得られた混合物を予備造粒する予備造粒機、符号５は予備造粒機４で造粒された予備造粒物と焼結原料の残部とを混合造粒する最終造粒機、符号６は最終造粒機で造粒された最終造粒物を焼成して焼結鉱を製造する焼結機である。
【００２２】
焼結原料の一部として使用する高結晶水鉱石は、結晶水を４質量％（乾量基準、以下同じ。）以上含有し、０．２５ｍｍ以下の微粉の割合が２０質量％以上である第１高結晶水鉱石Ａと、結晶水を４質量％以上含有し、０．７ｍｍ以上の粗粒の割合が５０質量％以上である第２高結晶水鉱石Ｂとであるが、第１高結晶水鉱石Ａとしては、例えばマラマンバ鉱石を、第２高結晶水鉱石Ｂとしては、例えばピソライト鉱石を用いる。
【００２３】
これらの高結晶水鉱石Ａ，Ｂ以外の焼結原料の残部Ｃとしては、結晶水含有量が４質量％未満の鉱石（返鉱を含む）、フラックス（石灰石、生石灰、珪石、蛇紋岩など）、および固体燃料（コークス粉や無煙炭など）を用いる。
【００２４】
［第１分級工程］
まず、マラマンバ鉱石Ａを第１篩としての篩目２〜５ｍｍの乾式篩１で篩って篩上ａと篩下ａ’とに分級する。
【００２５】
［第２分級工程］
いっぽう、ピソライト鉱石Ｂも第２篩としての篩目２〜５ｍｍの乾式篩２で篩って篩上ｂと篩下ｂ’とに分級する。第１分級工程および第２分級工程とも、篩目すなわち分級点を２〜５ｍｍの範囲とするのは、篩目（分級点）が２ｍｍ未満では、湿った鉱石を乾式篩で篩うため篩が目詰まりしやすく分級が困難になるためであり、５ｍｍを超えるとマラマンバ鉱石Ａの場合は篩下ａ’に混入する粗い粒子の割合が多くなるいっぽうで、ピソライト鉱石Ｂの場合は篩上ｂ中の核粒子の数が減少して、次工程である予備造粒工程における高速攪拌混合機３での混合時においてピソライト鉱石Ｂの篩上ｂ中の核粒子の表面へのマラマンバ鉱石Ａの篩下ａ’中の微粒子の付着が不十分になるためである。なお、乾式篩２と３の篩目の大きさは、必ずしも同じである必要はなく、各鉱石Ａ，Ｂの粒度分布および配合割合に応じて２〜５ｍｍの範囲で適宜選択しうるものである。
【００２６】
［予備造粒工程］
つぎに、マラマンバ鉱石Ａの篩下ａ’とピソライト鉱石Ｂの篩上ｂとを所定量の水分とともに高速攪拌混合機３にて混合して混合物とした後、この混合物を予備造粒機としてのディスクペレタイザ４に装入して造粒することにより、予備造粒物Ｄを得る。
【００２７】
マラマンバ鉱石Ａの篩下ａ’とピソライト鉱石Ｂの篩上ｂとを選択的に高速攪拌混合機３にて混合した後、通常の造粒機であるディスクペレタイザ４で予備造粒するのは以下の理由による。
【００２８】
すなわち、マラマンバ鉱石Ａは微粉部分が多いため保水能力は大きいものの濡れ速度が遅いという特質を有し、いっぽう、ピソライト鉱石Ｂは開気孔が多いため吸水性が高いものの吸水速度が遅いという特質を有する。したがって、濡れ速度が特に遅いマラマンバ鉱石Ａの微粉部分（篩下）ａ’と、給水速度が特に遅いピソライト鉱石Ｂの粗粒部分（篩上）ｂとを選択的に高速攪拌混合機３にて混合することで、高速攪拌混合機３の強力な混合力により、添加水分は優先的にマラマンバ鉱石Ａの微粉部分ａ’に浸透してその鉱石表面を濡らすので、この鉱石表面が濡れた微粉部分ａ’がピソライト鉱石Ｂの粗粒部分ｂの開気孔内に付着し充填する。この結果、ピソライト鉱石Ｂの粗粒部分ｂに吸収される水分量が少なくてすむので、添加水分がマラマンバ鉱石Ａの微粉部分ａ’に有効に行き渡りその鉱石表面が十分に濡れることとなる。そして、このように鉱石表面が十分に濡れたマラマンバ鉱石Ａの微粉部分ａ’とピソライト鉱石Ｂの粗粒部分ｂとからなる混合物を通常のディスクペレタイザ４で転動造粒することで、ピソライト鉱石Ｂの粗粒部分ｂが核となってその表面にマラマンバ鉱石Ａの微粉部分ａ’が付着して造粒が進行し、高強度の擬似粒子（予備造粒物）Ｄが得られることとなる。
【００２９】
ここで、例えば、ピソライト鉱石Ｂを粗粒部分ｂだけでなく全量用いると、吸水性の高いピソライト鉱石Ｂの微粉部分ｂ’が添加水分を優先的に吸収してしまい、マラマンバ鉱石Ａの微粉部分ａ’に水分が十分に行き渡らなくなり、フリーの微粉が残りやすくなるため、造粒性が低下し擬似粒子Ｄの強度が低下してしまうこととなる（後記実施例の比較例５参照）。
【００３０】
また、例えば、マラマンバ鉱石Ａを微粉部分ａ’だけでなく全量用いると、濡れ速度がそれほど遅くないマラマンバ鉱石Ａの粗粒部分ａも一緒に混合するため、高速攪拌混合機３の混合力が分散されてマラマンバ鉱石Ａの微粉部分ａ’への添加水分の浸透が不十分となり、やはりフリーの微粉が残りやすくなるため、造粒性が低下し擬似粒子Ｄの強度が低下してしまうこととなる（後記実施例の比較例４参照）。
【００３１】
また、例えば、マラマンバ鉱石Ａの微粒部分ａ’とピソライト鉱石Ｂの粗粒部分ｂとを高速攪拌混合機３で混合しただけでディスクペレタイザ４による予備造粒を行わずに、直接、マラマンバ鉱石Ａの粗粒部分ａとピソライト鉱石Ｂの微粉部分ｂ’と焼結原料の残部（以下、「焼結原料の残部等」ともいう。）を添加して最終造粒だけを行うと、せっかくマラマンバ鉱石Ａの微粒部分ａ’に行き渡った水分が焼結原料の残部等に奪われて、この微粒部分ａ’の造粒性が低下するため、最終造粒物Ｅの強度が低下してしまうこととなる。
【００３２】
よって、マラマンバ鉱石Ａの篩下ａ’とピソライト鉱石Ｂの篩上ｂとを所定量の水分とともに高速攪拌混合機３にて混合した後に、ディスクペレタイザ４にて予備造粒することが重要である。
【００３３】
予備造粒工程にて添加する全水分量は、以下のようにして決定すればよい。すなわち、予備造粒物Ｄが必要な強度を保持するよう、あらかじめ予備造粒物Ｄの目標水分含有量を設定しておく。なお、使用するマラマンバ鉱石Ａおよびピソライト鉱石Ｂの各粒度、各分級点および配合割合によって予備造粒物Ｄが必要な強度を保持する適正な水分含有量は異なるため、例えば、使用するマラマンバ鉱石Ａおよびピソライト鉱石Ｂの組み合わせに対して、事前に分級点、配合割合、および添加水分量を種々変更して製造した予備造粒物Ｄの造粒性（ＧＩ等）を測定し、これより適正水分含有量を決定すればよい。予備造粒物Ｄの適正水分含有量の範囲は８〜１２質量％程度である。なお、この予備造粒工程にて添加する全水分量は、マラマンバ鉱石Ａの微粒部分ａ’へ水を行き渡らせるため、高速攪拌混合機３にて全量添加することを基本とするが、マラマンバ鉱石Ａの微粉部分ａ’とピソライト鉱石Ｂの粗粒部分ｂの粒度構成およびその配合割合や、高速攪拌混合機３の性能等によっては、必ずしも全水分量を高速攪拌混合機３に全量添加する必要はなく、その一部をディスクペレタイザ４に分けて添加するようにしてもよい。
【００３４】
［最終造粒工程］
さらに、上記予備造粒工程で得られた予備造粒物Ｄに、マラマンバ鉱石Ａの篩上ａとピソライト鉱石Ｂの篩下ｂ’と焼結原料の残部Ｃとを添加し所定量の水分を追加して最終造粒機である例えばドラムミキサ５で造粒して最終造粒物Ｅを得る。
【００３５】
マラマンバ鉱石Ａの篩上ａは、微粉部分がカットされているため濡れ速度がそれほど遅くなく、他方、ピソライト鉱石Ｂの篩下ｂ’は、粗粒部分がカットされているため、吸水速度はそれほど遅くない。したがって、通常の造粒機であるドラムミキサ５を用いても十分な擬似粒子（最終造粒物）Ｅの強度が得られることとなる。
【００３６】
最終造粒工程にて添加する全水分量は、以下のようにして決定すればよい。すなわち、最終造粒物Ｅが必要な強度を保持するよう、あらかじめ最終造粒物Ｅの目標水分含有量を設定しておく。なお、使用する焼結原料の各粒度および配合割合によって最終造粒物Ｅが必要な強度を保持する適正な水分含有量は異なるため、例えば、使用する焼結原料の配合割合にて、事前に添加水分量を種々変更して製造した最終造粒物Ｅの造粒性（ＧＩ等）を測定し、これより適正水分含有量を決定すればよい。最終造粒物Ｅの適正水分含有量の範囲は６〜８質量％程度である。
【００３７】
［焼結工程］
そして、最終造粒物Ｅを焼結機６のパレット上に充填装入した後、点火炉で焼結ベッド表面に点火し、吸引ブロアーで焼結ベッド下方に吸引しながら焼結するという通常の焼結操業を行う。最終造粒物Ｅの擬似粒子強度は十分に高いため、焼結ベッドの通気性が向上して焼結時間が短縮され生産性が上昇するとともに、焼結鉱強度が上昇して歩留が改善されることとなる。
【００３８】
〔変形例〕
上記実施形態では、第１高結晶水鉱石Ａとしてマラマンバ鉱石を例示したが、このマラマンバ鉱石は、単一銘柄で用いてもよいし、複数銘柄をブレンドしたものを用いてもよい。さらに、第１高結晶水鉱石Ａとして、マラマンバ鉱石に他の種類の鉱石（例えば、ピソライト鉱石、高りんブロックマン鉱石等）をブレンドしたものを用いてもよい。
【００３９】
また、上記実施形態では、第２高結晶水鉱石Ｂとしてピソライト鉱石を例示したが、このピソライト鉱石は、単一銘柄で用いてもよいし、複数銘柄をブレンドしたものを用いてもよい。
【００４０】
また、上記実施形態では、予備造粒機４としてディスクペレタイザを例示したが、ドラムミキサを用いてもよい。
【００４１】
また、上記実施形態では、最終造粒機５としてドラムミキサを例示したが、ディスクペレタイザを用いてもよい。
【実施例】
【００４２】
本発明の効果を確認するため、以下に示すように種々の造粒法で最終造粒物を作製し、評価試験を実施して、造粒性および生産性に及ぼす影響を調査した。なお、再現性を確保するため、造粒および評価試験は各造粒法で３回ずつ（ただし、比較例１のみ２回）行った。
【００４３】
[発明例]：マラマンバ鉱石の篩下とピソライト鉱石の篩上とを予備造粒
第１高結晶水鉱石として、マラマンバ鉱石である豪州産のウェストアンジェラス鉱（ＷＡ鉱石と略称）、第２高結晶水鉱石として、ピソライト鉱石である豪州産のローブリバー鉱（ＲＲ鉱石と略称）を用いた。これらの鉱石の結晶水含有量および粒度分布を表１に示す。また、焼結原料の残部の銘柄とともに焼結原料の配合割合を表２に示す。
【表１】
2007191770.tif 000003
【表２】
2007191770.tif 000004
【００４４】
そして、上記実施形態の図１で説明したフローにしたがって造粒を行った。まず、ＷＡ鉱石およびＲＲ鉱石をそれぞれ篩目３ｍｍの篩を用いて篩上と篩下とに分級した。つぎに、ＷＡ鉱石の篩下とＲＲ鉱石の篩上とに、混合物の水分含有量が１１．０質量％となるように水分を添加して、高速攪拌混合機で混合を行った。ここに、高速攪拌混合機としては、高速攪拌羽根（アジテータ）を内蔵したアイリッヒミキサ（処理量：３〜５Ｌ／バッチ、パン回転数：４７ｒｐｍ、アジテータ回転数：８９１ｒｐｍ、滞留時間：４５ｓ）を用いた。得られた混合物を造粒水分を追加することなく、ディスクペレタイザ（処理量：１〜４ｋｇ／バッチ、内径４００ｍｍ、パン回転数：３４ｒｐｍ、滞留時間：１０ｍｉｎ）で造粒して予備造粒物とした。この予備造粒物にＷＡ鉱石の篩上とＲＲ鉱石の篩下と焼結原料の残部とを加え、５．１質量％の水分を追加してドラムミキサ（処理量：５〜７ｋｇ／バッチ、内径３３５ｍｍ、長さ２７０ｍｍ、ドラム回転数：３４ｒｐｍ、滞留時間：８ｍｉｎ）で混合造粒し最終造粒物を作製した。
【００４５】
[参考例]：高結晶水鉱石無配合の焼結原料をドラムミキサだけで一括造粒
高結晶水鉱石（ＷＡ鉱石およびＲＲ鉱石）を配合していない表３に示す配合割合の焼結原料を用い、ドラムミキサ（上記発明例と同じ条件）だけで一括造粒し造粒物（最終造粒物）を作製した。
【表３】
2007191770.tif 000005
【００４６】
[比較例１]：高結晶水鉱石を配合した焼結原料を予備造粒を行うことなくドラムミキサだけで一括造粒
上記発明例と同じ表１に示す配合割合の焼結原料を用い、高結晶水鉱石（ＷＡ鉱石およびＲＲ鉱石）を分級および予備造粒を行うことなく、焼結原料全量をドラムミキサ（上記発明例と同じ造粒条件）だけで一括造粒し造粒物（最終造粒物）を作製した。
【００４７】
[比較例２]：マラマンバ鉱石の篩下だけを予備造粒
上記発明例と同じ表１に示す配合割合の焼結原料を用い、ＷＡ鉱石は上記発明例と同様、篩目３ｍｍの篩を用いて篩上と篩下とに分級したが、ＲＲ鉱石は分級を行わなかった。そして、ＷＡ鉱石の篩下だけに、混合物の水分含有量が１１．６質量％となるように水分を添加して、高速攪拌混合機で混合した後、ディスクペレタイザ（上記発明例と同じ造粒条件）で造粒して予備造粒物とした。この予備造粒物にＷＡ鉱石の篩上とＲＲ鉱石全量と残りの焼結原料とを加え、５．１質量％の水分を追加してドラムミキサ（上記発明例と同じ造粒条件）で混合造粒し最終造粒物を作製した。
【００４８】
[比較例３]：マラマンバ鉱石全量とピソライト鉱石全量とを予備造粒
上記発明例と同じ表１に示す配合割合の焼結原料を用い、ＷＡ鉱石全量とＲＲ鉱石全量とに、混合物の水分含有量が９．０質量％となるように水分を添加して、高速攪拌混合機で混合した後、ディスクペレタイザ（上記発明例と同じ造粒条件）で造粒して予備造粒物とした。この第１の造粒物に残りの焼結原料を加え、５．１質量％の水分を追加してドラムミキサ（上記発明例と同じ造粒条件）で混合造粒し最終造粒物（第２の造粒物）を作製した。
【００４９】
[比較例４]：マラマンバ鉱石全量とピソライト鉱石の篩上とを予備造粒
上記発明例と同じ表１に示す配合割合の焼結原料を用い、ＲＲ鉱石は上記発明例と同様、篩目３ｍｍの篩を用いて篩上と篩下とに分級したが、ＷＡ鉱石は分級を行わなかった。そして、ＷＡ鉱石全量とＲＲ鉱石の篩上とに、混合物の水分含有量が９．４質量％となるように水分を添加して、高速攪拌混合機で混合した後、ディスクペレタイザ（上記発明例と同じ造粒条件）で造粒して予備造粒物とした。この予備造粒物にＲＲ鉱石の篩下と残りの焼結原料とを加え、５．１質量％の水分を追加してドラムミキサ（上記発明例と同じ造粒条件）で混合造粒し最終造粒物を作製した。
【００５０】
[比較例５]：マラマンバ鉱石の篩下とピソライト鉱石全量とを予備造粒
上記発明例と同じ表１に示す配合割合の焼結原料を用い、ＷＡ鉱石は上記発明例と同様、篩目３ｍｍの篩を用いて篩上と篩下とに分級したが、ＲＲ鉱石は分級を行わなかった。そして、ＷＡ鉱石の篩下とＲＲ鉱石全量とに、混合物の水分含有量が１０．２質量％となるように水分を添加して、高速攪拌混合機で混合した後、ディスクペレタイザ（上記発明例と同じ造粒条件）で造粒して予備造粒物とした。この予備造粒物にＷＡ鉱石の篩上と残りの焼結原料とを加え、５．１質量％の水分を追加してドラムミキサ（上記発明例と同じ造粒条件）で混合造粒し最終造粒物を作製した。
【００５１】
[比較例６] ：マラマンバ鉱石の篩下とピソライト鉱石の篩下とを予備造粒
上記発明例と同じ表１に示す配合割合の焼結原料を用い、ＷＡ鉱石およびＲＲ鉱石は上記発明例と同様、それぞれ篩目３ｍｍの篩を用いて篩上と篩下とに分級した。そして、ＷＡ鉱石の篩下とＲＲ鉱石の篩下とに、混合物の水分含有量が１０．７質量％となるように水分を添加して、高速攪拌混合機で混合した後、ディスクペレタイザ（上記発明例と同じ造粒条件）で造粒して予備造粒物とした。この予備造粒物にＷＡ鉱石の篩上とＲＲ鉱石の篩上と残りの焼結原料とを加え、５．１質量％の水分を追加してドラムミキサ（上記発明例と同じ造粒条件）で混合造粒し最終造粒物を作製した。
【００５２】
〔評価試験およびその結果〕
上記発明例、参考例および比較例１〜６の各最終造粒物について、造粒性指数ＧＩを求めるとともに、焼結鍋試験装置を用いて冷間通気性指数ＪＰＵおよび焼成時間を測定する評価試験を実施した。
【００５３】
（造粒性指数）
造粒性指数ＧＩは以下の方法により求めた。すなわち、採取した造粒物を雰囲気温度１０５℃に調整された乾燥器内に２４ｈ保持して十分に乾燥する。乾燥した造粒物を篩目０．２５ｍｍで篩い（乾式篩い）、篩上の質量割合（−０．２５ｍｍの質量％）Ｆｄを求める。ついで、前記乾式篩い後のサンプル全量（篩上＋篩下）を流水下で前記と同じ篩目０．２５ｍｍで篩い（湿式篩い）、篩上の質量割合（−０．２５ｍｍの質量％）Ｆｗを求める。そして、ＧＩ（％）＝（Ｆｗ−Ｆｄ）／Ｆｗ×１００の式より、造粒性指数ＧＩを算出した。
【００５４】
得られた結果を図２にまとめた。図２に示すように、高結晶水鉱石を配合した焼結原料を、従来のように高結晶水鉱石の予備造粒を行うことなくドラムミキサだけで一括造粒すると、高結晶水鉱石を配合しない場合（参考例）に比べて造粒性指数ＧＩが大きく低下し、造粒性が大幅に悪化するのが認められる（比較例１）。そして、なんらかの高結晶水鉱石の予備造粒を行うことで、造粒性指数ＧＩは、高結晶水鉱石無配合の焼結原料をドラムミキサで一括造粒したときのレベル（参考例）までは回復し、一定の造粒性改善効果が認められる（比較例２〜６）。これに対し、マラマンバ鉱石の篩下とピソライト鉱石の篩上とを選択的に組み合わせて予備造粒することで、造粒性指数ＧＩは、高結晶水鉱石無配合の焼結原料をドラムミキサで一括造粒したときのレベル（参考例）を大きく超えて、造粒性が大幅に改善されるのが認められる（発明例）。
【００５５】
（冷間通気性指数）
最終造粒物を焼結鍋試験装置（大気吸引、吸引圧：３．５３ｋＰａ）に充填し、着火直後の吸引風量１６Ｎｍ３／ｈ一定の条件で冷間通気性指数ＪＰＵを測定した。測定結果を図３にまとめた。図３に示すように、高結晶水鉱石を配合した焼結原料を、従来のように高結晶水鉱石の予備造粒を行うことなくドラムミキサだけで一括造粒すると、高結晶水鉱石無配合の場合（参考例）に比べて冷間通気性指数ＪＰＵが大きく低下し、焼結ベッドの通気性が大幅に悪化するのが認められる（比較例１）。そして、なんらかの高結晶水鉱石の予備造粒を行うことで、冷間通気性指数ＪＰＵは、一括造粒した場合（比較例１）に比べ少し上昇し、通気性の改善効果が認められるものの、高結晶水鉱石無配合の場合のレベル（参考例）までは回復していないことが認められる（比較例２〜６）。これに対し、マラマンバ鉱石の篩下とピソライト鉱石の篩上とを選択的に組み合わせて予備造粒することで、冷間通気性指数ＪＰＵは、高結晶水鉱石無配合の焼結原料をドラムミキサで一括造粒したときのレベル（参考例）とほぼ同等のレベルまで回復し、通気性が大幅に改善されるのが認められる（発明例）。
【００５６】
（焼結時間）
つぎに、上記冷間通気性指数の測定で用いた焼結鍋試験装置により焼結鉱の製造実験を行い、焼成時間を測定した。測定結果を図４にまとめた。図４に示すように、高結晶水鉱石を配合した焼結原料を、従来のように高結晶水鉱石の予備造粒を行うことなくドラムミキサだけで一括造粒しても、高結晶水鉱石無配合の場合（参考例）と比べて焼成時間に大きな変化は認められない（比較例１）。そして、なんらかの高結晶水鉱石の予備造粒を行うことで、焼成時間が短縮されるのが認められる（比較例２〜６）。これに対し、マラマンバ鉱石の篩下とピソライト鉱石の篩上とを選択的に組み合わせて予備造粒することで、焼成時間は、さらに短縮されるのが認められる（発明例）。
【００５７】
以上のように、高結晶水鉱石を相当量配合しても、マラマンバ鉱石の篩下とピソライト鉱石の篩上とを選択的に組み合わせて予備造粒することで、造粒性が大幅に改善されるとともに、焼成時間が顕著に短縮することが確認できた。
【００５８】
なお、上記焼結鉱の製造実験で得られた焼結鉱の歩留については、なんらかの高結晶水鉱石の予備造粒（比較例２〜６）はもちろん、マラマンバ鉱石の篩下とピソライト鉱石の篩上との選択的な組み合わせによる予備造粒（発明例）によっても、明確な改善効果が認められなかった。この原因としては、比較例１〜６および発明例では高結晶水鉱石を相当量配合したにもかかわらず、焼結原料中のコークス粉配合量および最終造粒物の水分含有量を、参考例の高結晶水鉱石無配合の場合と同量としたことにより、熱量不足が生じたためと考えられる。したがって、高結晶水鉱石の配合量に応じてコークス粉配合量および最終造粒物の水分含有量を適正化することで、焼結鉱の歩留も改善可能と考えられる。
【図面の簡単な説明】
【００５９】
【図１】本発明の実施形態に係る焼結鉱製造工程全体の概略を示すフロー図である。
【図２】各種造粒法における造粒性指数ＧＩを比較するためのグラフ図である。
【図３】各種造粒法における冷間通気性指数ＪＰＵを比較するためのグラフ図である。
【図４】各種造粒法における焼成時間を比較するためのグラフ図である。
【符号の説明】
【００６０】
１：第１篩
２：第２篩
３：高速攪拌混合機
４：予備造粒機（ディスクペレタイザ）
５：最終造粒機（ドラムミキサ）
６：焼結機
Ａ：第１高結晶水鉱石（マラマンバ鉱石）
ａ：篩上、ａ’：篩下
Ｂ：第２高結晶水鉱石（ピソライト鉱石）
ｂ：篩上、ｂ’：篩下
Ｃ：焼結原料の残部
Ｄ：予備造粒物
Ｅ：最終造粒物
【図１】
2007191770.tif 000006
【図２】
2007191770.tif 000007
【図３】
2007191770.tif 000008
【図４】
2007191770.tif 000009